(57)【要約】【課題】蛍光灯下での虹彩状色彩を抑制し、かつ、ハードコート層との密着性、高温高湿下での密着性（耐湿熱性）に優れる光学用易接着性ポリエステルフィルムを提供する。【解決手段】二軸延伸ポリエステルフィルムの少なくとも片面に、水性ポリウレタン樹脂（Ａ）と、水溶性のチタンキレート化合物、水溶性のチタンアシレート化合物、水溶性のジルコニウムキレート化合物、または水溶性のジルコニウムアシレート化合物の少なくとも１種（Ｂ）とを主たる構成成分とし、（Ａ）／（Ｂ）の混合比（質量比）が１０／９０〜９５／５である樹脂組成物を含む水系塗布液を塗布、乾燥した後、少なくとも一方向に延伸された塗布層を積層してなることを特徴とする光学用易接着性ポリエステルフィルム。【選択図】なし【特許請求の範囲】
【請求項１】
二軸延伸ポリエステルフィルムの少なくとも片面に、水性ポリウレタン樹脂（Ａ）と、水溶性のチタンキレート化合物、水溶性のチタンアシレート化合物、水溶性のジルコニウムキレート化合物、または水溶性のジルコニウムアシレート化合物の少なくとも１種（Ｂ）とを主たる構成成分とし、（Ａ）／（Ｂ）の混合比（質量比）が１０／９０〜９５／５である樹脂組成物を含む水系塗布液を塗布、乾燥した後、少なくとも一方向に延伸された塗布層を積層してなることを特徴とする光学用易接着性ポリエステルフィルム。
【請求項２】
前記の易接着性ポリエステルフィルムは、全光線透過率が８５％以上であることを特徴とする請求項１記載の光学用易接着性ポリエステルフィルム。
【請求項３】
前記の水性ポリウレタン樹脂（Ａ）が、親水性基を100〜10,000eq/t含有することを特徴とする請求項１または２記載の光学用易接着性ポリエステルフィルム。
【請求項４】
前記の水性ポリウレタン樹脂（Ａ）は、ガラス転移温度が２０℃以上であることを特徴とする請求項１〜３のいずれかに記載の光学用易接着性ポリエステルフィルム。
【請求項５】
請求項１〜４のいずれかに記載の光学用易接着性ポリエステルフィルムの塗布層の少なくとも片面に、電子線または紫外線硬化型アクリル樹脂またはシロキサン系熱硬化性樹脂からなるハードコート層を積層してなる光学用積層ポリエステルフィルム。
【発明の詳細な説明】
【技術分野】
【０００１】
本発明は、タッチパネル、液晶表示板（ＬＣＤ）、テレビやコンピューターのブラウン管（ＣＲＴ）、プラズマディスプレイ（ＰＤＰ）、電界放出ディスプレイ（ＦＥＤ）、表面電界ディスプレイ（ＳＥＤ）、電子ペーパー等の表示画面の前面に装着して、外光の写り込み、ぎらつき、虹彩状色彩等を抑制することができる、反射防止性を付与した反射防止フィルムの基材として用いられる、光学用易接着性ポリエステルフィルム及び該フィルムの塗布層の少なくとも片面にハードコート層を積層してなる光学用積層ポリエステルフィルムに関する。
【背景技術】
【０００２】
タッチパネル、コンピューター、テレビ、液晶表示装置等のディスプレイ、装飾材等の前面には、透明プラスチックフィルムからなる基材に、電子線、紫外線または熱硬化系の樹脂からなるハードコート層を積層させたハードコートフィルムが使用されている。また、基材の透明プラスチックフィルムとしては、透明な二軸配向ポリエステルフィルムが一般的に用いられ、基材のポリエステルフィルムとハードコート層との密着性を向上させるために、これらの中間層として易接着層を設けられる場合が多い。しかしながら、近年のハードコート層に求められる機能として、傷つき防止の点から硬度が高くなってきている。しかし、高硬度のハードコート層では、硬化時の歪みまたは加工時の折り曲げ等の応力が易接着層にかかるため、密着性の維持の点で、易接着層への要求レベルは強くなっている。
【０００３】
また、前記のハードコートフィルムには、温度、湿度、光に対する耐久性、透明性、耐薬品性、耐擦傷性、防汚性等が求められている。また、ハードコートフィルムには、ディスプレイや装飾材などに用いられることから、視認性や意匠性が要求されている。そのため、任意の角度から見たときの反射光によるぎらつきや虹彩状色彩等を抑えるため、ハードコート層の上層に、高屈折率層と低屈折率層を相互に積層した多層構造の反射防止層を設けることが一般的に行われている。
【０００４】
しかしながら、ディスプレイや装飾材などの用途では、近年、さらなる大画面化（大面積化）及び高級性が求められ、それにともなって特に蛍光灯下での虹彩状色彩（干渉縞）の抑制に対する要求レベルが高くなってきている。また、蛍光灯は昼光色の再現性のため３波長形が主流となってきており、より干渉縞が出やすくなっている。さらに、反射防止層の簡素化によるコストダウン要求も高くなってきている。そのため、ハードコートフィルムのみでも干渉縞をできるだけ抑制することが求められている。
【０００５】
ハードコートフィルムの虹彩状色彩（干渉縞）は、基材のポリエステルフィルムの屈折率（例えば、ＰＥＴでは１．６２）とハードコート層の屈折率（例えば、アクリル樹脂では１．４９）との差が大きいため発生すると考えられている。この屈折率差を小さくして干渉縞の発生を防止するために、ハードコート層に金属酸化物微粒子を添加することにより、ハードコート層の屈折率を高くする方法が開示されている（例えば、特許文献１を参照）。しかしながら、ハードコート層への金属酸化物微粒子の添加により、ハードコート層本来の機能である透明性、耐薬品性、耐擦傷性、防汚性等が低下する。また、係るハードコート層の上にさらに反射防止層を設けた場合は、ハードコート層の屈折率の変化に合わせた、反射防止層の最適化が必要になる。
【０００６】
また、ハードコート層の干渉縞を抑制する他の方法として、フィルムの局所的な厚みのバラツキに着目し、易接着フィルムを製造した後、該フィルムにカレンダー処理を行ってフィルムの局所的な厚みのバラツキを小さくする方法が開示されている（例えば、特許文献２を参照）。しかしながら、前記方法はフィルム単独で干渉縞を評価しており、ハードコート層を積層した際の界面の屈折率の差に基づく干渉縞に関しては何ら検討がされていないし、さらに工程も増加するため生産性の点で問題がある。
【０００７】
また、ハードコートフィルムを構成する層の厚さ斑に着目し、干渉縞の面積比を規定した発明が開示されている（例えば、特許文献３を参照）。しかしながら、厚さ斑の程度や低減方法が明細書中に具体的に記載されていない。例えば、各層の厚さ斑を低減するためには、各層の厚みを厳密に制御することが必要であり、生産性または歩留まりの点から問題がある。
【０００８】
さらに、フィルム自体の裏面反射率に着目して、裏面反射率を抑えて、特定の硬度のハードコート層を積層する方法も開示されている（例えば、特許文献４を参照）。しかしながら、特許文献４に記載の方法では、ハードコートフィルムのハードコート層の反対面に特定屈折率と特定厚みを有するコート層を設け、かつ裏面反射率を０．１％以下となるように制御しなければならない。そのため、裏面までを含めたフィルムの設計が必要である。しかも、フィルム製造時に裏面反射率が常に０．１％以下となるように、裏面反射率を測定しながら、裏面反射率が範囲外となる場合には条件変更を行うなど裏面反射率の制御が煩雑である。
【０００９】
【特許文献１】特開平７−１５１９０２号公報
【特許文献２】特開２００１−７１４３９号公報
【特許文献３】特開２００２−２４１５２７号公報
【特許文献４】特開２００２−２１０９０６号公報
【発明の開示】
【発明が解決しようとする課題】
【００１０】
本発明の目的は、蛍光灯下での虹彩状色彩を抑制し、かつ、高硬度のハードコート層との密着性、高温高湿下での密着性（耐湿熱性）に優れる光学用易接着性ポリエステルフィルム及び該フィルムに特定のハードコート層を積層してなる光学用積層ポリエステルフィルムを提供することにある。
【課題を解決するための手段】
【００１１】
本発明では、易接着層の屈折率に着目し、基材のポリエステルフィルムと易接着層との屈折率差、易接着層とハードコート層の屈折率差をそれぞれ小さくなるように、易接着層を構成する樹脂と添加剤の種類と含有量で易接着層の屈折率を制御することにより、高硬度のハードコート層との密着性、及び高温高湿下での密着性（耐湿熱性）を維持しながら、蛍光灯下での虹彩状色彩を抑制できることを見出したものである。
【００１２】
すなわち、本発明は、二軸延伸ポリエステルフィルムの少なくとも片面に、水性ポリウレタン樹脂（Ａ）と、水溶性のチタンキレート化合物、水溶性のチタンアシレート化合物、水溶性のジルコニウムキレート化合物、または水溶性のジルコニウムアシレート化合物の少なくとも１種（Ｂ）とを主たる構成成分とし、（Ａ）／（Ｂ）の混合比（質量比）が１０／９０〜９５／５である樹脂組成物を含む水系塗布液を塗布、乾燥した後、少なくとも一方向に延伸された塗布層を積層してなることを特徴とする光学用易接着性ポリエステルフィルムである。また、前記の易接着性ポリエステルフィルムの塗布層の少なくとも片面に、電子線または紫外線硬化型アクリル樹脂またはシロキサン系熱硬化性樹脂からなるハードコート層を積層してなる光学用積層ポリエステルフィルムである。
【発明の効果】
【００１３】
本発明の光学用易接着ポリエステルフィルムは、該フィルムの易接着層にハードコート層を積層した際に、外光の写り込み、ぎらつき、虹彩状色彩等を抑制する反射防止性に優れ、かつハードコート層との密着性及び高温高湿下での密着性（耐湿熱性）に優れる。
【発明を実施するための最良の形態】
【００１４】
（基材フィルム）
本発明で基材として用いる二軸延伸ポリエステルフィルムは、ポリエステル樹脂より構成されるフィルムであり、主に、ポリエチレンテレフタレート、ポリプロピレンテレフタレート、ポリブチレンテレフタレート、ポリエチレンナフタレートの少なくとも１種を構成成分とする。これらのポリエステル樹脂の中でも、物性とコストのバランスからポリエチレンテレフタレートが最も好ましい。また、ポリエステルフィルムは二軸延伸することで、耐薬品性、耐熱性、機械的強度などを向上させることができる。
【００１５】
また、前記の二軸延伸ポリエステルフィルムは、単層であっても複層であってもかまわない。これらの各層には、必要に応じて、ポリエステル樹脂中に各種添加剤を含有させることができる。添加剤としては、例えば、酸化防止剤、耐光剤、ゲル化防止剤、有機潤滑剤、帯電防止剤、紫外線吸収剤、界面活性剤などが挙げられる。
【００１６】
また、フィルムの滑り性、巻き性、耐ブロッキング性などのハンドリング性や、耐摩耗性、耐スクラッチ性などの摩耗特性を改善するために、基材のポリエステルフィルム中に不活性粒子を一般的に含有させている。しかしながら、本発明のフィルムは光学用部材の基材フィルムとして用いるため、高度な透明性を維持しながらハンドリング性に優れていることが要求される。具体的には、光学用部材として使用する場合、透明性は易接着性ポリエステルフィルムの全光線透過率が８５％以上であることが好ましく、９０％以上が特に好ましい。全光線透過率は高いほど透明性に優れるが（１００％が理想）、ハンドリング性は低下し、工業レベルでの生産が困難となる。したがって、全光線透過率の上限値は９６％とすることが好ましい。
【００１７】
そのため、基材フィルム中への不活性粒子の含有量はできるだけ少ないほうが好ましい。したがって、フィルムの表層のみに粒子を含有させた多層構成にするか、あるいは、フィルム中に実質的に粒子を含有させず、塗布層にのみ微粒子を含有させることが好ましい。
【００１８】
特に、透明性の点から、ポリエステルフィルム中に不活性粒子を実質上含有させない場合は、フィルムのハンドリング性を向上させるために、無機及び／または耐熱性高分子粒子を水系塗布液中に含有させ、塗布層表面に凹凸を形成させることが重要である。なお、「不活性粒子が実質上含有されていない」とは、例えば、無機粒子の場合、蛍光Ｘ線分析で粒子に由来する元素を定量分析した際に、検出限界以下となるような含有量を意味する。
【００１９】
本発明の易接着性ポリエステルフィルムにおいて、塗布層は水性ウレタン樹脂（Ａ）と、水溶性のチタンキレート化合物、水溶性のチタンアシレート化合物、水溶性のジルコニウムキレート化合物、または水溶性のジルコニウムアシレート化合物の少なくとも１種（Ｂ）とを主たる構成成分とし、（Ａ）／（Ｂ）の混合比（質量比）が１０／９０〜９５／５である樹脂組成物からなる。
【００２０】
この樹脂組成物は基材フィルムの延伸工程中の熱で加熱することにより、チタンキレート化合物、チタンアシレート化合物、ジルコニウムキレート化合物、またはジルコニウムアシレート化合物の少なくとも１種（Ｂ）が、ポリウレタン樹脂との架橋反応により均一な膜を生成する。すなわち、前記の金属キレート化合物または金属アシレート化合物は加熱処理することにより分解するため、塗布層中には塗布液に添加した状態では存在しない。
【００２１】
そこで、熱処理後の塗布層中の金属元素（ＴｉまたはＺｒ）の含有量から、塗布液中の金属キレート化合物または金属アシレート化合物の含有量は、以下のように算出する。
（１）まず、塗布層中のキレートまたはアシレートの残渣から塗布液中に含有させたキレートまたはアシレートの種類を同定する。
（２）次いで、塗布層中の金属元素（ＴｉまたはＺｒ）の含有量から、塗布液中の前記の金属キレート化合物または金属アシレート化合物の含有量を算出する。
【００２２】
塗布層の屈折率は、チタンキレート化合物、チタンアシレート化合物、ジルコニウムキレート化合物、またはジルコニウムアシレート化合物の少なくとも１種（Ｂ）の組成比を大きくすることにより、ポリウレタン樹脂（Ａ）単独の場合よりも高くすることができる。
塗布層の屈折率を高くすることは、金属微粒子を含有させることでも達成することができるが、金属微粒子を含有させることにより塗布層の延伸性およびハードコート層と基材フィルム間の密着性は低下する。
【００２３】
本発明で使用するポリウレタン樹脂（Ａ）は、その分子鎖に水酸基やカルボキシル基等の活性部位を導入してもよいが、特に導入しなくとも高温でウレタン結合部位が可逆反応を起こすため、任意の場所で架橋反応が起こり、結果として緻密な膜が得られる。
【００２４】
また、アクリル樹脂で同様な架橋性を持たせるためには、架橋性官能基を導入する必要がある。しかしながら、アクリル樹脂自体の屈折率が低いために、チタンキレート化合物、チタンアシレート化合物、ジルコニウムキレート化合物、またはジルコニウムアシレート化合物を併用しても、本発明の塗布層と同様な屈折率に制御することは困難である。
【００２５】
さらに、塗布層の構成成分であるポリウレタン樹脂（Ａ）は基材ポリエステルフィルムとの密着性に関与するため、水性ポリウレタン樹脂（Ａ）と前記化合物（Ｂ）との組成比（Ａ／Ｂ）が１０／９０未満の場合、基材フィルムとの密着性が低下し、かつ塗布層としての延伸性が低下し、延伸時に均一にならない。そのため、光学用として必要な透明性が低下し、塗布層の上に形成させるハードコート層との密着性が問題となる。一方、水性ポリウレタン樹脂（Ａ）と前記化合物（Ｂ）との組成比（Ａ／Ｂ）が９５／５を越える場合、水溶性のチタンアシレート化合物、水溶性のジルコニウムキレート化合物、または水溶性のジルコニウムアシレート化合物（Ｂ）による架橋が乏しくなるとともに、屈折率も低下する。そのため、高温高湿下での密着性（耐湿熱性）が低下し、かつ蛍光灯下での虹彩状色彩の抑制効果が不十分となる。
【００２６】
本発明の水性ポリウレタン樹脂（Ａ）とは、水、または水溶性の有機溶剤（例えば、アルコール、アルキルセロソルブ、ケトン系、エーテル系を５０質量％未満含む水溶液）に対して、溶解または分散することが可能なポリウレタン樹脂を意味する。ポリウレタン樹脂に水性を付与するためには、水酸基、カルボキシル基、スルホン酸基、スルホニル基、リン酸基、エーテル基等の親水性基をポリウレタン樹脂の分子鎖に導入することが重要である。前記の親水性基のなかでも、塗膜物性及び密着性の点からカルボン酸基またはスルホン酸基が好ましい。
【００２７】
前述の親水性基をポリウレタンに導入する場合、親水性基を有し、かつイソシアネート基と反応する活性水素基、例えば水酸基、アミノ基、チオール基、カルボキシル基等を２官能以上有する化合物を使用する。
【００２８】
例えば、本発明で塗布層の構成成分である水性ポリウレタン樹脂を得るための原料として用いられるポリオールは、ポリエチレングリコール、ポリプロピレングリコール、ポリエチレンプロピレングリコール、ポリテトラメチレンエーテルグリコール、ポリヘキサメチレンエーテルグリコールなどに代表されるポリアルキレンエーテル鎖を有する親水性高分子ポリオールが挙げられる。
【００２９】
水酸基、カルボキシル基、スルホン酸基、リン酸基等を分子鎖中に有するポリオールとしては、グリセリン、ジグリセリン、トリメチロールプロパン、ジメチロールエタン酸、ジメチロールプロパン酸、ジメチロールブタン酸、ジメチロールヘプタン酸、ジメチロールヘキサン酸などが挙げられる。また、これらに対応するスルホン酸、２−アミノエチルスルホン酸、リン酸基を有する活性水素基含有化合物として、２，３−ジヒドロキシプロピルフェニルホスフェートが挙げられる。
【００３０】
また、これらの親水性ポリオールを原料とするか、親水性基を含有する、ポリカルボン酸、ポリエポキシ化合物、アクリル酸エステル等から重合された親水性基含有ポリオール化合物でも良い。これらの親水性基は１種または２種以上を組み合わせて使用することもできる。
【００３１】
本発明で塗布層に用いる水性ポリウレタン樹脂は、イソシアネート基と反応する活性水素基を２官能以上有する親水性基含有化合物以外に、下記に示す一般にポリウレタン樹脂に使用される化合物を使用することができる。
【００３２】
[ポリヒドロキシ化合物]
ポリヒドロキシ化合物としては、通常、数平均分子量が50〜10000であり、一般にポリウレタン樹脂製造用として使用される公知のポリヒドロキシ化合物、例えば、低分子グリコール類、ポリエーテル類、ポリエステル類、ポリエーテルエステル類、ポリカーボネート類、ポリオレフィン類、ポリチオエーテル類、ポリブタジエングリコール類、ケイ素含有ポリオールおよびこれら２種類以上の混合物および共重合物などが使用可能である。
【００３３】
低分子グリコール類としては、エチレングリコール、ジエチレングリコール、トリエチレングリコール、プロビレングリコール、ジプロピレングリコール、１，３−ブタンジオール、１，４−ブタンジオール、ペンダメチレングリコール、ヘキサメチレングリコール、ネオペンチルグリコール、２−エチル−１，３−ヘキサンジオール、Ｎ−アルキルジエタノールアミン、ビスフェノールＡなどが使用される。さらに、ジメチロールプロピオン酸等のカルボキシル基を有するジオール類あるいはグリコールのうちの一部を、グリセリン、トリメチロールエタン、トリメチロールプロパン、１，２,６−ヘキサントリオール、１，２，４−ブタントリオール、ソルビトール、ペンタエリスリトール等の３価以上の多価アルコールに置換することができる。この場合、用いる３価以上の多価アルコールは、グリコールを２０モル％以下とするのが望ましい。用いる３価以上の多価アルコールが２０モル％を越える場合には、得られるポリウレタンウレアの溶解性が低下するなどの問題を生じることがある。
【００３４】
ポリエーテル類としては、アルキレンオキシドを単独または共重合させて得られるもの、例えばポリエチレングリコール、ポリプロピレングリコール、ポリエチレンプロピレングリコール、ポリテトラメチレンエーテルグリコール、ポリヘキサメチレンエーテルグリコール、ポリオクタメチレンエーテルグリコール等が挙げられる。
【００３５】
ポリエステル類としては、ジカルボン酸（コハク酸、グルタル酸、アジピン酸、セパシン酸、フマル酸、マレイン酸、フタル酸等）またはそれらの無水物とグリコール（エチレングリコール、ジエチレングリコール、トリエチレングリコール、プロピレングリコール、ジプロピレングリコール、トリプロピレングリコール、１，２−ブタンジオール、１，３−ブタンジオール、１，４−ブタンジオール、２，３−ブタンジオール、３−メチル−１，５−ペンタンジオール、ネオペンチルグリコール、２−メチル−１，３−プロパンジオール、２−メチル−２−プロピル−１，３−プロパンジオール、２−ブチル−２−エチル−１，３−プロパンジオール、１，５−ペンタンジオール、１，６−ヘキサンジオール、２−メチル−２，４−ペンタンジオール、２，２，４−トリメチル−１，３−ペンタンジオール、２−エチル−１，３−ヘキサンジオール、２，５−ジメチル２，５−ヘキサンジオール、２−プチルー２−ヘキシル−１，３−プロパンジオール、１，８−オクタンジオール、２−メチル−１，８−オクタンジオール、１，９−ノナンジオール等の脂肪族グリコール、ビスビドロキシメチルシクロヘキサン等の脂環族グリコール、キシリレングリコール、ビスビドロキシエトキシベンゼン等の芳香環を有するグリコールが挙げられる。
【００３６】
また、Ｃ１〜１８のアルキルジエタノールアミン等のアルキルジアルカノールアミン等）とを重縮合させて得られるポリエステルジオール、例えば、ポリエチレンアジペート、ボリブチレンアジペート、ポリヘキサメチレンアジペート、ポリエチレンプロピレンアジペートが挙げられる。さらに、前記グリコール類を開始剤として用いた１種または２種以上のラクトンを開環重合して得られるポリラクトンジオール、例えば、ポリカプロラクトンジオール、ポリメチルバレロラクトンジオール等も挙げられる。
【００３７】
ポリエーテルエステル類としては、エーテル基含有ジオールもしくは他のグリコールとの混合物を前記ジカルボン酸またはそれらの無水物と反応させるか、またはポリエステルグリコールにアルキレンオキシドを反応させることによって得られるポリエーテルエステルジオール、例えばポリ（ポリテトラメチレンエーテル）アジペート等が挙げられる。
【００３８】
ポリカーボネート類としては、前記グリコールまたは各種高分子ジオール類とジメチルカーボネート、ジエチルカーボネート、ジフェニルカーボネート、エチレンカーボネート等とから、脱アルコール反応または脱グリコール反応によって得られるポリカーボネートジオール、例えば、ポリ（１，６−ヘキシレン）カーボネート、ポリ（３−メチル−１，５−ペンチレン）カーボネート等が挙げられる。
【００３９】
ポリオレフィン類としては、水素添加型ポリブタジエンポリオール、水素添加型ポリイソプレンポリオール、ポリブタジエンポリオール等が挙げられる。ポリチオエーテル類としては、チオグリコール単独又はそれと他のグリコール類との縮合生成物の使用が特に好適である。また、上記ポリヒドロキシ化合物として、３官能以上のポリオールを一部混合使用することも可能である。
【００４０】
[ポリイソシアネート化合物]
水性ポリウレタン樹脂を得るために使用されるポリイソシアネート化合物としては、２，４−もしくは２，６−トリレンジイソシアネート、キシリレンジイソシアネート、メチレンジフェニルジイソシアネート、ｐ−フェニレンジイソシアネート、１，５−ナフタレンジイソシアネート、トリジンジイソシアネート等の芳香族ジイソシアネート、α，α，α′，α′−テトラメチルキシリレンジイソシアネート等の芳香環を有する脂肪族ジイソシアネート、メチレンジイソシアネート、プロピレンジイソシアネート、リジンジイソシアネート、２，２，４−もしくは２，４，４−トリメチルヘキサメチレンジイソシアネート、１，６−ヘキサメチレンジイソシアネート等の脂肪族ジイソシアネート、１，４−シクロヘキサンジイソシアネート、メチルシクロヘキサンジイソシアネート（水添ＴＤＩ）、イソホロンジイソシアネート（ＩＰＤＩ）、４，４′−ジシクロヘキシルメタンジイソシアネート、イソプロピリデンジシクロヘキシル−４，４′−ジイソシアネート等の脂環族ジイソシアネート等が例示される。これらは単独使用でも２種以上の併用でもよい。
【００４１】
[鎖延長剤]
水性ポリウレタン樹脂を合成する際に使用される鎖延長剤としては、イソシアネート基と反応する活性基を２個以上有するものであれば特に制限はないが、活性基が３個以上のものは系の粘度が著しく上昇するため、添加量は限定される。一般には、水酸基またはアミノ基を２個有する鎖延長剤を主に用いることができる。
【００４２】
水酸基を２個有する鎖延長剤としては、ポリエステルポリオールの原料として用いられる数平均分子量が500未満の低分子ジオール化合物、例えば、エチレングリコール、プロピレングリコール、１，４−ブタンジオール等の脂肪族グリコール、キシリレングリコール、ビスビドロキシエトキシベンゼン等の芳香族グリコール、ネオペンチルグリコールヒドロキシピバレート等のエステルグリコールといったグリコール類を挙げることができる。
【００４３】
また、アミノ基を２個有する鎖延長剤としては、低分子ジアミン化合物、例えば２，４−もしくは２，６−トリレンジアミン、キシリレンジアミン、４，４′−ジフェニルメタンジアミン等の芳香族ジアミン、エチレンジアミン、１，２−プロピレンジアミン、１，６−ヘキサンジアミン、２，２−ジメチル−１，３−プロパンジアミン、２−メチル−１，５−ペンタンジアミン、２，２，４−もしくは２，４，４−トリメチルヘキサンジアミン、２−ブチル−２−エチル−１，５−ペンタンジアミン、１，８−オクタンジアミン、１，９−ノナンジアミン、１，１０−デカンジアミン等の脂肪族ジアミン、１−アミノ−３−アミノメチル−３，５，５−トリメチルシクロヘキサン（ＩＰＤＡ）、４，４′−ジシクロヘキシルメタンジアミン（水添ＭＤＡ）、イソプロビリチンシクロヘキシル−４，４′−ジアミン、１，４−ジアミノシクロヘキサン、１，３−ビスアミノメチルシクロヘキサン等の脂環族ジアミン等が挙げられる。
【００４４】
［末端停止剤］
水性ポリウレタン樹脂を合成する際に、反応を停止するために用いられる末端停止剤としては、メチルアルコール、エチルアルコール、ｎ−プロピルアルコール、イソプロピルアルコール、ｎ−ブチルアルコール、イソブチルアルコール等のモノアルゴール、モノエチルアミン、ｎ−プロピルアミン、ジエチルアミン、ジ−ｎ−プロピルテミン、ジ−ｎ−ブチルアミン等のモノアミン、モノエタノールアミン、ジエタノールアミン、アミノエチルプロパンジオール等のアルカノールアミン等が挙げられる。
【００４５】
本発明において、塗布層を形成させるために塗布液に配合される水性ポリウレタン樹脂は、自己架橋性を有するものでもよい。自己架橋性とは、分子鎖中または末端に架橋性の反応性基を有することである。架橋性の反応性基とは、アクリル、メタアクリレート基、エポキシ基等が例示される。なかでも、ポリウレタン樹脂中のイソシアネート基を、下記に示す活性水素含有化合物と反応させ（ブロック化）、加熱により容易に脱離して（脱ブロック化）、イソシアネートが再生するブロックイソシアネートを含有するポリウレタン樹脂が好ましい。
【００４６】
＜活性水素含有化合物＞
イソシアネート基をブロック化するために用いる活性水素含有化合物（以下、ブロック化剤という）としては、イソシアネート基に付加し、加熱により容易に脱離して（脱ブロック化）、イソシアネートが再生するものであるか、または脱ブロック化をしなくてもエステル交換により容易にポリウレタン化反応が進行するものであれば、使用できる。
【００４７】
このようなブロック化剤としては、ホルムアミドオキシム、メチルエチルケトオキシム、アセトキシム、シクロヘキサノンオキシム、アセトフェノンオキシム、ベンゾフェノンオキシム等のオキシム類、フェノール、クレゾール、キシレノール、ｐ−エチルフェノール、ｏ−イソプロピルフェノール、ｐ−ｔｅｒｔ−ブチルフェノール、チモール、ｐ−ナフトール、ｐ−ニトロフェノール、ｐ−クロロフェノール等のフェノール類、メタノール、エタノール、ブタノール、ｔ−ブタノール、２−エチルヘキサノール、シクロヘキサノール、エチレングリコールモノエチルエーテル、プロピレングリコールモノメチルエーテル、ブチルセルソルブ、メチレンカルビトール、ベンジルアルコール、フェニルセルソルブ、フルフリルアルコール等のアルコール類、ε−カプロラクタム、アセトアニリド、アセトアニシジド、酢酸アミド、ベンズアミド、δ−バレロラクタム、γ−ブチロラクタム等の酸アミド類が挙げられる。
【００４８】
さらに、マロン酸ジメチル、マロン酸ジエチル等のエステル類、アセト酢酸メチル、アセト酢酸エチル、アセチルアセトン等のジケトン類、ブチルメルカプタン、チオフェノール、ｔｅｒｔ−ドデシルメルカプタン等のメルカプタン類、尿素、チオ尿素、エチレン尿素等の尿素類、イミダゾール、２−メチルイミダゾール、２−エチルイミダゾール等のイミダゾール類、コハク酸イミド、マレイン酸イミド等の酸イミド類、ジフェニルアミン、フェニルナフチルアミン、アニリン、カルバゾール等のアミン類、エチレンイミン、プロピレンイミン、ポリエチレンイミン等のイミン類、フェニルカルバミン酸フェニル、２−オキサゾリジン等のカルバメート系、重亜硫酸ナトリウム、重亜硫酸カリウム等の亜硫酸塩系等のブロック剤も挙げることができる。これらのなかで、酸アミド類、ジケトン類、エステル類、アルコール類及びカルバメート類が好ましく、さらに好ましくは酸アミド類である。酸アミド類のなかでも、ラクタム類が特に好ましい。ラクタム類としては、γ−ブチロラクタム、ε−カプロラクタムが特に好適である。
【００４９】
[ポリウレタン樹脂の製造方法]
ポリウレタン樹脂は、目的とするポリウレタン樹脂の重合度、使用する原料の種類などを考慮して、公知の製造法から適宜選ばれる。例えば、必要に応じて、イソシアネート基に不活性な溶媒を用い、さらに必要であれば、ウレタン化触媒を用いて１０〜１５０℃、好ましくは２０〜１３０℃の温度範囲で、活性水素を有するポリヒドロキシ化合物と化合量論的に過剰のポリイソシアネート化合物とを反応させてイソシアネート基を有するプレポリマーを製造し、次いで鎖延長剤であるジオール、ジアミン、トリオール等を反応させ、必要に応じて末端停止剤を用いポリウレタン樹脂を得る方法が挙げられる。また、化学量論的に水酸基が過剰になる仕込量で、ポリヒドロキシ化合物と、必要に応じて鎖延長剤とポリイソシアネート化合物を同時に反応させて、未端水酸基のポリウレタン樹脂を得る方法などが挙げられる。さらには、ポリヒドロキシ化合物とポリイソシアネート化合物とを反応させてポリウレタン樹脂を得た後、さらにポリイソシアネート化合物で鎖延長し、末端水酸基のポリウレタン樹脂を得る方法なども採用することができる。
【００５０】
水性ポリウレタン樹脂を製造する際の溶媒としては、イソシアネート基に不活性であり、水溶性の溶剤が好ましい。例えば、アセトン、メチルエチルケトン、メチルイソブチルケトン、シクロヘキサノン等のケトン類、テトラヒドロフラン、ジオキサン等のエーテル類が用いられる。ポリウレタン重合後、水を添加して水分散またはポリウレタン水溶液を作成し、必要に応じて、蒸留または減圧により、溶剤を系から除去する。水溶性以外の溶剤は、重合後の水分散または水溶解に問題のない範囲で、酢酸エチル、酢酸ブチル等のエステル類、トルエン、ベンゼン等の芳香族炭化水素溶剤等を用いても特に問題はない。また、溶媒を用いずにバルク重合を行ない、冷却粉砕し、粉末状樹脂とした後、水分散または水溶解することにより水性ポリウレタンを得る方法も採用することができる。
【００５１】
合成反応時には触媒を用いることも可能である。ポリウレタン反応は触媒を用いることも可能である。ポリウレタン樹脂を製造する際の触媒としては、一般的なウレタン化反応触媒である、スズ系、鉄系、三級アミン系の触媒が用いられる。スズ系触媒としては、ジブチルチンジラウレート、ジオクチルチンジラウレート、ジブチルチンジオクトエート、スタナズオクトエート等が挙げられる。また、鉄系触媒としては、鉄アセチルアセトネード、塩化第一二鉄等が挙げられる。さらに、三級アミン系触媒としてはトリエチルアミン、トリエチレンジアミンが挙げられる。
【００５２】
親水性基を有する水性ポリウレタン樹脂の場合、ポリウレタン成分中の親水性基の量を100〜10000eq/tとすることがより好ましい。ポリウレタン成分中の親水性基量は、既知の方法で算出することができる。ポリウレタン成分が溶剤に溶解可能であれば、ＮＭＲにより構造を解析して算出することができる。また、ポリウレタン成分が溶剤に不溶の場合であっても、親水性基の元素を蛍光Ｘ線分析等により算出することは可能である。ポリウレタン成分中の親水性基の量が100eq/t未満の場合、ポリウレタン樹脂が水性を示さなくなり、水溶性のチタンキレート化合物、水溶性のチタンアシレート化合物、水溶性のジルコニウムキレート化合物、または水溶性のジルコニウムアシレート化合物の少なくとも１種（Ｂ）との相溶性も低下するため、均一かつ透明な塗布層が得られにくくなる。また、親水性基量が10,000eq/tを超える場合には、高温高湿下での密着性（耐湿熱性）に劣りやすくなる。
【００５３】
さらに、前記の水性ポリウレタン樹脂（Ａ）は、ガラス転移温度が２０℃以上であることが好ましい。そのため、ポリウレタン樹脂（Ａ）の主鎖成分としては、テレフタル酸、イソフタル酸、ナフタレンジカルボン酸等の芳香族系を主成分とするポリエステル系が好ましい。また、ポリウレタン樹脂（Ａ）の原料として、ナフタレン環、ビフェニル等の剛直な成分、または臭素、イオウ等の屈折率の高い原子を有するポリオール成分をフィルムの物性が低下しない範囲で使用してもよい。ポリウレタン樹脂（Ａ）のガラス転移温度が２０℃未満であると、高温高湿下での密着性（耐湿熱性）が不十分となりやすくなる。さらに、ポリウレタン樹脂（Ａ）の屈折率も低下するために塗布層の屈折率も低下する。その結果、蛍光灯下での虹彩状色彩の抑制が不十分となりやすくなる。
【００５４】
塗布層の他の主成分は、水溶性のチタンキレート化合物、水溶性のチタンアシレート化合物、水溶性のジルコニウムキレート化合物、または水溶性のジルコニウムアシレート化合物の少なくとも１種（Ｂ）である。前記の水溶性とは、水、または水溶性の有機溶剤を５０質量％未満含む水溶液、に対して溶解することを意味する。
【００５５】
水溶性のチタンキレート化合物としては、ジイソプロポキシビス（アセチルアセトナト）チタン、イソプロポキシ（２−エチル−１，３−ヘキサンジオラト）チタン、ジイソプロポキシビス（トリエタノールアミナト）チタン、ジ−ｎ−ブトキシビス（トリエタノールアミナト）チタン、ヒドロキシビス（ラクタト）チタン、ヒドロキシビス（ラクタト）チタンのアンモニウム塩、チタンベロキソクエン酸アンモニウム塩等が挙げられる。
【００５６】
また、水溶性のチタンアシレート化合物としては、オキソチタンビス（モノアンモニウムオキサレート）等が、また水溶性のジルコニウム化合物としては、ジルコニウムテトラアセチルアセトナート、ジルコニウムアセテート等が挙げられる。
【００５７】
前記の塗布層には、前記の主成分以外の樹脂、例えばアクリル樹脂、ポリエステル樹脂、アルキッド樹脂、ポリビニルアルコールなどのビニル樹脂、を本発明の効果に影響を与えない範囲で併用してもかまわない。また、架橋剤の併用も本発明の効果に影響を与えない範囲で特に限定されない。使用できる架橋剤としては、尿素、メラミン、ベンゾグアナミンなどとホルムアルデヒドとの付加物、これらの付加物と炭素原子数が１〜６のアルコールからなるアルキルエーテル化合物などのアミノ樹脂、多官能性エポキシ化合物、多官能性イソシアネート化合物、ブロックイソシアネート化合物、多官能性アジリジン化合物、オキサゾリン化合物、などが挙げられる。
【００５８】
本発明において、塗布層形成のために使用する塗布液は、水性ポリウレタン樹脂（Ａ）と、水溶性のチタンキレート化合物、水溶性のチタンアシレート化合物、水溶性のジルコニウムキレート化合物、または水溶性のジルコニウムアシレート化合物の少なくとも１種（Ｂ）と、水系溶剤から主としてなる水系塗布液である。上記水系塗布液をポリエステルフィルム表面に塗布する際には、フィルムへの濡れ性を向上させ、塗布液を均一にコートするために、公知のアニオン性界面活性剤やノニオン性界面活性剤を適量添加することが好ましい。
【００５９】
また、水系塗布液中には、ハンドリング性、帯電防止性、抗菌性など、他の機能性をフィルムに付与するために、無機及び／または耐熱性高分子粒子、帯電防止剤、紫外線吸収剤、有機潤滑剤、抗菌剤、光酸化触媒などの添加剤を含有させることができる。
【００６０】
塗布液に用いる溶剤は、水以外にエタノール、イソプロピルアルコール、ベンジルアルコールなどのアルコール類を、全塗布液に対し５０質量％未満の範囲で混合しても良い。さらに、１０質量％未満であれば、アルコール類以外の有機溶剤を溶解可能な範囲で混合してもよい。但し、塗布液中のアルコール類とその他の有機溶剤との合計量は、５０質量％未満とすることが好ましい。
【００６１】
本発明の光学用積層ポリエステルフィルムは、前記易接着性ポリエステルフィルムの塗布層の少なくとも片面に、電子線または紫外線硬化型アクリル樹脂またはシロキサン系熱硬化性樹脂からなるハードコート層を設けることにより得られる。
【００６２】
電子線または紫外線により硬化する樹脂として、アクリレート系の官能基を有するものであり、例えば、比較的低分子量のポリエステル樹脂、ポリエーテル樹脂、アクリル樹脂、エポキシ樹脂、ウレタン樹脂、アルキッド樹脂、スピロアセタール樹脂、ポリブタジエン樹脂、ポリチオールポリエン樹脂、多価アルコール等の多官能化合物の（メタ）アクリレート等のオリゴマーまたはプレポリマーおよび反応性希釈剤としてエチル（メタ）アクリレート、エチルヘキシル（メタ）アクリレート、スチレン、メチルスチレン、Ｎ−ビニルピロリドン等の単官能モノマー並びに多官能モノマー、例えば、トリメチロールプロパントリ（メタ）アクリレート、ヘキサンジオール（メタ）アクリレート、トリプロピレングリコールジ（メタ）アクリレート、ジエチレングリコールジ（メタ）アクリレート、ペンタエリスリトールトリ（メタ）アクリレート、ジペンタエリスリトールヘキサ（メタ）アクリレート、１，６−ヘキサンジオールジ（メタ）アクリレート、ネオペンチルグリコールジ（メタ）アクリレート等を含有するものが使用できる。
【００６３】
但し、紫外線硬化型樹脂の場合には、前記の樹脂中に光重合開始剤として、アセトフェノン類、ベンゾフェノン類、ミヒラーベンゾイルベンゾエート、α−アミロキシムエステル、テトラメチルチラウムモノサルファイド、チオキサントン類、また、光増感剤としてｎ−ブチルアミン、トリエチルアミン、トリ−ｎ−ブチルホスフィン等を混合して用いることができる。
【００６４】
（易接着性ポリエステルフィルムの製造）
本発明の易接着性ポリエステルフィルムの製造方法について、ポリエチレンテレフタレート（以下、ＰＥＴと略記する）フィルムを例にして説明するが、当然これに限定されるものではない。
【００６５】
ＰＥＴ樹脂を十分に真空乾燥した後、押出し機に供給し、Ｔダイから約２８０℃の溶融ＰＥＴ樹脂を回転冷却ロールにシート状に溶融押出しし、静電印加法により冷却固化せしめて未延伸ＰＥＴシートを得る。前記未延伸ＰＥＴシートは、単層構成でもよいし、共押出し法による複層構成であってもよい。また、ＰＥＴ樹脂中に不活性粒子を実質的に含有させないことが好ましい。
【００６６】
得られた未延伸ＰＥＴシートを、８０〜１２０℃に加熱したロールで長手方向に２．５〜５．０倍に延伸して、一軸延伸ＰＥＴフィルムを得る。さらに、フィルムの端部をクリップで把持して、７０〜１４０℃に加熱された熱風ゾーンに導き、幅方向に２．５〜５．０倍に延伸する。引き続き、１６０〜２４０℃の熱処理ゾーンに導き、１〜６０秒間の熱処理を行ない、結晶配向を完了させる。
【００６７】
このフィルム製造工程の任意の段階で、ＰＥＴフィルムの少なくとも片面に、前記の水系塗布液を塗布する。塗布層はＰＥＴフィルムの両面に形成させてもよい。水系塗布液中の樹脂組成物の固形分濃度は、２〜３５質量％であることが好ましく、特に好ましくは４〜１５質量％である。
【００６８】
この水系塗布液をＰＥＴフィルムに塗布するための方法は、公知の任意の方法を用いることができる。例えば、リバースロールコート法、グラビアコート法、キスコート法、ダイコーター法、ロールブラッシュ法、スプレーコート法、エアナイフコート法、ワイヤーバーコート法、パイプドクター法、含浸コート法、カーテンコート法、などが挙げられ、これらの方法を単独で、あるいは組み合わせて塗工する。
本発明においては、塗布層は、未延伸あるいは一軸延伸後のＰＥＴフィルムに前記水系塗布液を塗布、乾燥した後、少なくとも一軸方向に延伸し、次いで熱処理を行って形成させることが重要である。前記塗布液が塗布されたフィルムは、横延伸及び熱処理のためにテンターに導かれ、加熱される。その際、キレート化合物またはアシレート化合物は、熱架橋反応により安定な架橋塗布層を形成することができる。それに対して、二軸延伸ＰＥＴフィルムに前記塗布液を塗布、乾燥させて得た塗布層の場合には、熱処理による基材フィルムの透明性の悪化、物性の変動を小さくするため、熱量を抑制せざるを得ない。そのため、熱架橋反応を行うのに熱量が不足し、均一な架橋塗布層を形成することができない。
【００６９】
本発明において、最終的に得られる塗布層の塗布量は、０．０２〜０．５ｇ／ｍ2 であることが好ましい。塗布層の塗布量が０．０２ｇ／ｍ2 未満であると、接着性に対する効果がほとんどなくなるばかりでなく、蛍光灯下での虹彩状色彩の抑制効果が不十分となりやすくなる。一方、塗布量が０．５ｇ／ｍ2 を越える場合も、蛍光灯下での虹彩状色彩の抑制効果が不十分となりやすくなる。
【００７０】
本発明で得られた易接着性ポリエステルフィルムの塗布層は、電子線または紫外線硬化型アクリル樹脂またはシロキサン系熱硬化性樹脂からなるハードコート層に対して良好な接着性を有するだけでなく、光学用途以外でも良好な接着強度が得られる。具体的には、写真感光層、ジアゾ感光層、マット層、磁性層、インクジェットインキ受容層、ハードコート層、紫外線硬化樹脂、熱硬化樹脂、印刷インキやＵＶインキ、ドライラミネートや押し出しラミネート等の接着剤、金属あるいは無機物またはそれらの酸化物の真空蒸着、電子ビーム蒸着、スパッタリング、イオンプレーティング、ＣＶＤ、プラズマ重合等で得られる薄膜層、有機バリアー層等が挙げられる。
【００７１】
（光学用積層ポリエステルフィルムの製造）
本発明の光学用積層ポリエステルフィルムの製造方法について、ＰＥＴフィルムを例にして説明するが、当然これに限定されるものではない。
【００７２】
前記の易接着性ポリエステルフィルムの少なくとも片面の塗布層に、前記の電子線または紫外線硬化型アクリル樹脂またはシロキサン系熱硬化性樹脂を含むハードコート層形成用塗布液を塗布する。塗布液は特に希釈する必要はないが、塗布液の粘度、濡れ性、塗布層の厚み等に応じて、有機溶剤により希釈してもよい。ハードコート層は、前記の易接着ポリエステルフィルムの少なくとも片面の塗布層上に前記ハードコート層形成用塗布液を塗布後、必要に応じて乾燥させた後、硬化型樹脂の硬化条件に合わせて、電子線または紫外線を照射し、及び加熱することにより塗布層を硬化させることにより、ハードコート層を形成する。
【００７３】
本発明において、ハードコート層の厚みは、１〜１５μｍであることが好ましい。ハードコート層の厚みが１μｍ未満であると、ハードコート層としての耐薬品性、耐擦傷性、防汚性等に対する効果がほとんどなくなる。一方、厚みが１５μｍを越えるとハードコート層のフレキシブル性が低下し、亀裂等が発生する可能性が増加する。
本発明で得られた光学用積層ポリエステルフィルムは、広範囲の用途に使用できるが、特にさらにハードコート層の上に反射防止層を形成することにより、良好な反射防止フィルムとすることができる。このような反射防止層の形成には、高屈折率のＺｎＯ、ＴｉＯ2 、ＣｅＯ2 、ＳｎＯ2 、ＺｒＯ2 等または低屈折率のＭｇＦ2 、ＳｉＯ2 等の無機質材料や、金属材料を単層または多層設けることにより行われる。これらの層は、蒸着、スパッタリング、プラズマＣＶＤ等か、高屈折率または低屈折率の無機質材料や金属材料等を含有する樹脂組成物からなる塗布層を、単層または多層で形成される。
【実施例】
【００７４】
次に、実施例および比較例を用いて本発明を詳細に説明するが、本発明は当然以下の実施例に限定されるものではない。また、本発明で用いた評価方法は以下の通りである。
【００７５】
（１）全光線透過率
ＪＩＳ  Ｋ７１０５に準拠し、濁度計（日本電色工業株式会社製、ＮＤＨ２０００）を使用して、フィルムの全光線透過率を求めた。
【００７６】
（２）ガラス転移温度
ＪＩＳ  Ｋ７１２１に準拠し、示差走査熱量計（セイコーインスツルメンツ株式会社製、ＤＳＣ６２００）を使用して、２５〜３００℃の温度範囲にわたって２０℃／ｍｉｎで昇温させ、ＤＳＣ曲線から得られた補外ガラス転移開始温度をガラス転移温度とした。
【００７７】
（３）硬度
ハードコートフィルムをＪＩＳ−Ｋ５６００の５．４記載に準拠し、ハードコートフィルムの硬度を求める。
【００７８】
具体的には、鉛筆（三菱鉛筆製、Ｈｉ−ｕｎｉ；４Ｈ〜Ｈ）を使用し、鉛筆を研磨紙に垂直に当てることにより、芯先端部を平らにした後、平らな面にハードコートフィルムのハードコート層を上面にして置き、その面に４５°の角度で鉛筆を置き、７５０ｇｆの加重下で１ｍｍ／ｓの速度でハードコート層に水平に１ｃｍの距離を移動させた。次いで、ハードコート層の鉛筆芯の粉を脱脂綿で拭き取った後、蛍光灯下で４５°の角度より該当部を観察し、５ｍｍ以上の傷の有無について確認した。
４ＨからＨまでの鉛筆の硬度が異なる４種類の鉛筆を用い、評価するハードコート層の面を移動させてこの操作を順次実施し、傷が認められない時の鉛筆の硬度をハードコートフィルムの硬度とした。
【００７９】
（４）密着性
ハードコートフィルムをＪＩＳ−Ｋ５４００の８．５．１記載に準拠し、ハードコート層と基材フィルム（易接着性ポリエステルフィルム）との密着性を求める。
【００８０】
具体的には、隙間間隔２ｍｍのカッターガイドを用いて、ハードコート層を貫通して基材フィルムに達する１００個のマス目状の切り傷をハードコート層面につける。次いで、セロハン粘着テープ（ニチバン製、４０５番；２４ｍｍ幅）をマス目状の切り傷面に貼り付け、消しゴムでこすって完全に付着させる。その後、垂直にセロハン粘着テープをハードコートフィルムのハードコート層面から引き剥がして、ハードコートフィルムのハードコート層面から剥がれたマス目の数を目視で数え、下記式からハードコート層と基材フィルムの塗布層との密着性を求める。なお、マス目の中で部分的に剥離しているものも剥がれたマス目として数える。この操作を３回、同じマス目状の切り傷面に行い、３回目後の剥がれたマス目の数を数えた。
密着性（％）＝（１−剥がれたマス目の数／１００）×１００
【００８１】
（５）耐湿熱性
前記のハードコートフィルムを、高温高湿槽中で６０℃、９５ＲＨ％の環境下５００時間放置し、次いで、ハードコートフィルムを取りだし、室温で１２時間放置した。
その後、前記（４）と同様の方法でハードコート層と基材フィルムとの密着性を求め、下記の基準でランク分けをした。
◎：１００％
○：９６％以上１００％未満
△：８０％以上９６％未満
×：８０％未満
【００８２】
（６）干渉縞改善性（虹彩状色彩）
前記のハードコートフィルムを１０ｃｍ（フィルム幅方向）×１５ｃｍ（フィルム長手方向）の面積に切り出し、試料フィルムを作成した。得られた試料フィルムのハードコート層面とは反対面に、黒色光沢テープ（日東電工株式会社製、ビニルテープ  No21；黒）を貼り合わせた。この試料フィルムのハードコート面を上面にして、３波長形昼白色（ナショナル  パルック、F.L  15EX-N  15W）を光源として、斜め上から目視でもっとも反射が強く見える位置関係（光源からの距離４０〜６０ｃｍ、１５〜４５°の角度）で観察した。
【００８３】
目視で観察した結果を、下記の基準でランク分けをする。なお、観察は該評価に精通した５名で行ない、最も多いランクを評価ランクとする。仮に、２つのランクで同数となった場合には、３つに分かれたランクの中心を採用した。例えば、◎と○が各２名で△が１名の場合は○を、◎が１名で○と△が各２名の場合には○を、◎と△が各２名で○が１名の場合には○を、それぞれ採用する。
◎：あらゆる角度からの観察でも虹彩状色彩が見られない
○：ある角度によっては僅かに虹彩状色彩が見られる
△：僅かに虹彩状色彩が観察される
×：はっきりとした虹彩状色彩が観察される
【００８４】
（ポリエステル樹脂の重合）
撹拌機、温度計、および部分還流式冷却器を具備するステンレススチール製オートクレーブに、ジメチルテレフタレート１３３．７質量部、ジメチルイソフタレート４７．８質量部、ジメチル  ５−ナトリウムスルホイソフタレート１４．８質量部、ネオペンチルグリコール２３質量部、エチレングリコール１２３質量部、およびテトラ−ｎ−ブチルチタネート０．５質量部を仕込み、１６０℃から２２０℃まで、４時間かけてエステル交換反応を行った。次いで２５５℃まで昇温し、反応系を徐々に減圧した後、２９Ｐａの減圧下で１時間反応させ、共重合ポリエステル樹脂（Ａ−１）を得た。得られた共重合ポリエステル樹脂は、淡黄色透明であった。
【００８５】
同様の方法で、表１に記載のモノマー組成を有する、他の共重合ポリエステル樹脂（Ａ−２、Ａ−３、Ａ−４）を得た。これらの共重合ポリエステル樹脂に対し、ＮＭＲで測定した組成および重量平均分子量の結果を表１に示す。
【００８６】
【表１】
2006206771.tif 000002
【００８７】
（１）ポリウレタン水分散液（Ｂ−１）の調整
撹拌機、温度計と還流装置を備えた反応器に、ポリエステル樹脂（Ａ−１）２０質量部、テトラヒドロフラン８０質量部を添加し、撹拌下、６０℃で加熱しながら、樹脂を溶解させた。樹脂が完全に溶解した後、イソシアネート基の量がポリエステルの数平均分子量から計算される水酸基量の２．２倍となるように、メチレンジフェニルイソシアネート２．２質量部と、触媒としてトリエチルアミン０．００１質量部を添加し、６０℃で３時間反応させた。
【００８８】
その後、鎖延長剤として、ネオペンチルグリコールヒドロキシピバレート０．８質量部を添加した。次いで、６０℃で２時間反応させた後、末端停止剤としてのジエチルアミン０．０３質量部を添加した。添加３０分後に、水１００質量部をポリエステル溶液に、攪拌下、徐々に添加した。添加後、反応器の環流装置を蒸留装置に付け替えて、攪拌下、液を加熱して、テトラヒドロフランを蒸留により液中から除去した。液温度が９０℃に達する時点で加熱を止めて、室温まで冷却することにより、乳白色のポリウレタン水分散液（Ｂ−１）を作成した。
【００８９】
ポリウレタン水分散液（Ｂ−１）の濃度は、留去分の質量を測定し、テトラヒドロフランと一緒に留去された水分量を求めて、反応器中の液の固形分濃度が２０質量％になるように調整した。
【００９０】
得られたポリウレタン分散液（Ｂ−１）中の溶剤を、４０℃以下２００Ｐａの減圧下で蒸発させて、ポリウレタンの固形分（ｂ−１）を得た。得られたポリウレタンの固形分（ｂ−１）は、ガラス転移温度が７５℃であり、ＮＭＲから求められた極性基（スルホン酸基）の量が２１０ｅｑ／ｔであった。
【００９１】
（２）ポリウレタン水分散液（Ｂ−２）の調整
撹拌機、温度計と還流装置を備えた反応器に、ポリエステル樹脂（Ａ−２）２０質量部、テトラヒドロフラン８０質量部を添加し、撹拌下、６０℃で加熱しながら、樹脂を溶解させた。樹脂が完全に溶解した後、イソシアネート基の量がポリエステルの数平均分子量から計算される水酸基量の２．２倍となるように、ヘキサメチレンジイソシアネート１．２質量部と、触媒としてトリエチルアミン０．００１質量部を添加し、６０℃で４時間反応させた。
【００９２】
次いで、カルボン酸を有するジオールとして、ジメチロールプロピオン酸０．４質量部を添加し、６０℃で２．５時間反応させた。さらに、カルボン酸基の中和のため、トリエチルアミン０．３６質量部を添加し、３０分後に、末端停止剤としてのジエチルアミン０．０３質量部を添加した。添加３０分後に、水１００質量部をポリウレタン溶液に、攪拌下、徐々に添加した。添加後、ポリウレタン水分散液（Ｂ−１）と同様に、溶剤の除去と濃度調整を行って、乳白色の固形分濃度が２０質量％のポリウレタン水分散液（Ｂ−２）を作成した。
【００９３】
得られたポリウレタン分散液（Ｂ−２）中の溶剤を、４０℃以下２００Ｐａの減圧下で蒸発させて、ポリウレタンの固形分（ｂ−２）を得た。得られたポリウレタンの固形分（ｂ−２）は、ガラス転移温度が６５℃であり、ＮＭＲから求められた極性基（カルボン酸基）の量が１３５ｅｑ／ｔであった。
【００９４】
（３）ポリウレタン水分散液（Ｂ−３）の調整
撹拌機、温度計と還流装置を備えた反応器に、ポリエステル樹脂（Ａ−３）２０質量部、ブタンジオール０．３質量部、テトラヒドロフラン８０質量部を添加し、撹拌下、６０℃で加熱しながら、樹脂等を溶解させた。樹脂等が完全に溶解した後、トリレンジイソシアネート１．２質量部と、触媒としてトリエチルアミン０．００１質量部を添加し、６０℃で５時間反応させた。次いで、末端停止剤として、ジエチルアミン０．０３質量部を添加した。添加３０分後に、水１００質量部をポリウレタン溶液に、攪拌下、徐々に添加した。添加後、ポリウレタン水分散液（Ｂ−１）と同様に溶剤の除去と濃度調整を行って、乳白色の固形分が２０質量％のポリウレタン水分散液（Ｂ−３）を作成した。
【００９５】
得られたポリウレタン分散液（Ｂ−３）中の溶剤を、４０℃以下２００Ｐａの減圧下で蒸発させて、ポリウレタンの固形分（ｂ−３）を得た。得られたポリウレタンの固形分（ｂ−３）は、ガラス転移温度が７０℃であり、ＮＭＲから求められた極性基の量が２３０ｅｑ／ｔであった。
【００９６】
（４）ポリウレタン水分散液（Ｂ−４）の調整
撹拌機、温度計と還流装置を備えた反応器に、ポリエステル樹脂（Ａ−４）２０質量部と、ポリエチレングリコール（ナカライテスク製、ＰＥＧ＃４０００；数平均分子量２７００〜３５００）１質量部、テトラヒドロフラン８０質量部を添加し、撹拌下、６０℃で加熱しながら、樹脂を溶解させた。樹脂が完全に溶解した後、イソシアネート基の量がポリエステルの数平均分子量から計算される水酸基量の２．２倍となるように、キシリレンジイソシアネート１．３質量部と、触媒としてトリエチルアミン０．００１質量部を添加し、６０℃で４時間反応させた。次いで、ブタンジオール０．３質量部を添加した。６０℃で２．５時間反応させた後、末端停止剤として、ジエチルアミン０．０３質量部を添加した。添加３０分後に水１００質量部をポリウレタン溶液に、攪拌下、徐々に添加した。添加後、ポリウレタン水分散液（Ｂ−１）と同様に、溶剤の除去と濃度調整を行って、乳白色の固形分が２０質量％のポリウレタン水分散液（Ｂ−４）を作成した。
【００９７】
得られたポリウレタン分散液（Ｂ−４）中の溶剤を、４０℃以下２００Ｐａの減圧下で蒸発させて、ポリウレタンの固形分（ｂ−４）を得た。得られたポリウレタンの固形分（ｂ−４）は、ガラス転移温度が７７℃であり、ＮＭＲから求められた極性基（エーテル基＋スルホン酸基）の量が１，２００ｅｑ／ｔであった。
【００９８】
（５）ポリウレタン水分散液（Ｂ−５）の調整
撹拌機、温度計と還流装置を備えた反応器に、ポリエステル樹脂（Ａ−１）２０質量部、テトラヒドロフラン４０質量部を添加し、撹拌下、６０℃で加熱しながら、樹脂を溶解させた。樹脂が完全に溶解した後、イソシアネート基の量がポリエステルの数平均分子量から計算される水酸基量の２．２倍となるように、メチレンジフェニルイソシアネート２．２質量部と、触媒としてトリエチルアミン０．００１質量部を添加し、６０℃で３時間反応させた。その後、鎖延長剤として、ネオペンチルグリコールヒドロキシピバレート０．４質量部を添加した。６０℃で２時間反応させた後、４０℃に冷却し、ブロック化剤としての重亜硫酸ナトリウム０．６５質量部を添加した。添加１時間後に、水５３質量部をポリウレタン溶液に、攪拌下、徐々に添加し、乳白色の固形分が２０質量％のポリウレタン水分散液（Ｂ−５）を作成した。
【００９９】
得られたポリウレタン分散液（Ｂ−５）中の溶剤を、４０℃以下２００Ｐａの減圧下で蒸発させて、ポリウレタンの固形分（ｂ−５）を得た。得られたポリウレタンの固形分（ｂ−５）は、ガラス転移温度が６９℃であり、ＮＭＲより求めた極性基（分子中のスルホン酸基＋末端のアニオン性基）の量が７００ｅｑ／ｔであった。
【０１００】
（６）ポリウレタン水分散液（Ｂ−６）の調整
撹拌機、温度計と還流装置を備えた反応器に、ポリエチレングリコール（ナカライテスク製、ＰＥＧ＃４０００、数平均分子量２７００〜３５００）５質量部、ポリエステル樹脂（Ａ−２）１５質量部と、数平均分子量２０００のポリエチレングリコール１質量部、テトラヒドロフラン８０質量部を添加し、撹拌下、６０℃で加熱しながら、樹脂を溶解させた。樹脂が完全に溶解した後、ヘキサメチレンジイソシアネート１．４質量部と、触媒としてトリエチルアミン０．００１質量部を添加し、６０℃で４時間反応させた。その後、ヘキメチレングリコール０．２質量部を添加した。６０℃で２．５時間反応させた後、末端停止剤として、ジエチルアミン０．０３質量部を添加した。添加３０分後に、水１００質量部をポリウレタン溶液に、攪拌下、徐々に添加した。添加後、ポリウレタン水分散液（Ｂ−１）と同様に溶剤の除去と濃度調整を行って、乳白色の固形分が２０質量％のポリウレタン水分散液（Ｂ−６）を作成した。
【０１０１】
得られたポリウレタン分散液（Ｂ−６）中の溶剤を、４０℃以下２００Ｐａの減圧下で蒸発させて、ポリウレタンの固形分（ｂ−６）を得た。得られたポリウレタンの固形分は、ガラス転移温度が２５℃であり、ＮＭＲより求めた極性基（エーテル基）の量が５，０００ｅｑ／ｔであった。
【０１０２】
前記で得られたポリウレタンの固形分（ｂ−１）〜（ｂ−６）のガラス転移温度と極性基の量を表２にまとめた。
【０１０３】
【表２】
2006206771.tif 000003
【０１０４】
実施例１
（１）塗布液の調整
得られたポリウレタン水分散液（Ｂ−１）４０質量部、ヒドロキシビス（ラクタト）チタンの４４質量％溶液（松本製薬（株）製、ＴＣ３１０）２０質量部、水１５０質量部およびイソプロピルアルコール１００質量部をそれぞれ混合し、さらにアニオン性界面活性剤（花王株式会社製、ネオペレックス  No6Fパウダー；ドデシルベンゼンスルホン酸塩）をそれぞれ塗布液に対し１質量％、球状コロイダルシリカ微粒子（触媒化成工業製、カタロイドＳＩ８０Ｐ；平均粒径８０ｎｍ）水分散液を樹脂固形分に対しシリカとして２質量％添加し、塗布液を調製した（以下、塗布液（Ｃ−１）と略記する）。
【０１０５】
（２）ハードコート剤の調整
アクリレート類および光重合開始剤を下記質量部で混合することにより、２種類のハードコート剤を調整した。
【０１０６】
〔ハードコート剤Ａ〕
・ジペンタエリスリトールヘキサアクリレート                ８２質量部
（日本化薬製、ＤＰＨＡ）
・ポリエステルアクリレート                                １２質量部
（東亜合成製、Ｍ−７１００）
・１−ヒドロキシシクロヘキシルフェニルケトン                ６質量部
（チバガイギー製、イルガキュア１８４）
【０１０７】
〔ハードコート剤Ｂ〕
・アクリル変性ジペンタエリスリトールペンタアクリレート    ６５質量部
（日本化薬製、Ｄ−３１０）
・ジトリメチロールプロパンテトラアクリレート              １０質量部
（大日本インキ化学製、ＤＴＡ−４００）
・ポリエステルアクリレート                                ２０質量部
（東亜合成製、Ｍ−７１００）
・１−ヒドロキシシクロヘキシルフェニルケトン                ５質量部
（チバガイギー製、イルガキュア１８４）
【０１０８】
（３）塗布層を有する易接着性ポリエステルフィルムの製造
フィルム原料ポリマーとして、固有粘度が０．６２ｄｌ／ｇで、かつ粒子を実質上含有していないＰＥＴ樹脂ペレットを、１３３Ｐａの減圧下、１３５℃で６時間乾燥した。その後、二軸押し出し機に供給し、約２８０℃でシート状に溶融押し出しして、表面温度２０℃に保った回転冷却金属ロール上で静電印加法により急冷密着固化させ、厚さ１４００μｍの未延伸ＰＥＴシートを得た。
【０１０９】
この未延伸ＰＥＴシートを加熱されたロール群及び赤外線ヒーターで１００℃に加熱し、その後周速差のあるロール群で長手方向に３．５倍延伸して、一軸延伸ＰＥＴフィルムを得た。
【０１１０】
次いで、前記塗布液（Ｃ−１）をリバースロール法でＰＥＴフィルムの片面に乾燥後の塗布量が０．５ｇ／ｍ2 になるように塗布した後、８０℃で２０秒間乾燥した。乾燥後、引続いてテンターで、１２０℃で幅方向に４．０倍に延伸し、フィルムの幅方向の長さを固定した状態で、２３０℃で０．５秒間加熱し、さらに２３０℃で１０秒間３％の幅方向の弛緩処理を行ない、厚さ１００μｍの片面に塗布層を有する二軸延伸ＰＥＴフィルムを得た。
【０１１１】
（４）ハードコートフィルムの製造
前記の易接着性ポリエステルフィルムの塗布面に、ハードコート剤Ａ（５質量部）にメチルエチルケトン（５質量部）を加えた溶液を、＃８ワイヤバーを用いて塗布し、７０℃で１分間乾燥し溶剤を除去した。次いで、ハードコート層を塗布したフィルムを送り速度５ｍ／分で走行させながら、高圧水銀灯を用いて照射エネルギー５００ｍＪ／ｃｍ2 、照射距離１５ｃｍの条件下で、ハードコート層面に紫外線を照射し、厚み３μｍのハードコート層を有するハードコートフィルムＡを得た。次いで、ハードコート剤Ａをハードコート剤Ｂに変更し、前記と同様の方法でハードコートフィルムＢを得た。
【０１１２】
実施例２
ポリウレタン水分散液（Ｂ−２）４４質量部、ヒドロキシビス（ラクタト）チタンの４５質量％溶液（松本製薬（株）製、ＴＣ３１０）１５質量部、水１５０質量部およびイソプロピルアルコール１００質量部をそれぞれ混合し、さらにアニオン性界面活性剤（花王株式会社製、ネオペレックス  No6Fパウダー；ドデシルベンゼンスルホン酸塩）をそれぞれ塗布液に対し１質量％、球状コロイダルシリカ微粒子（触媒化成工業製、カタロイドＳＩ８０Ｐ；平均粒径８０ｎｍ）水分散液を樹脂固形分に対しシリカとして２質量％添加し、塗布液を調製した（以下、塗布液（Ｃ−２）と略記する）。
実施例１において、塗布液のみを塗布液（Ｃ−２）に変更すること以外は、実施例１と同様の方法で、片面に塗布層を有する二軸延伸ＰＥＴフィルムおよびハードコートフィルムを得た。
【０１１３】
実施例３
ポリウレタン水分散液（Ｂ−３）１４質量部、ジイソプロポキシビス（トリエタノールアミナト）チタンの７８質量％溶液（松本製薬（株）製、ＴＣ４００）１７質量部、水１５０質量部およびイソプロピルアルコール１００質量部をそれぞれ混合し、さらにアニオン性界面活性剤（花王株式会社製、ネオペレックス  No6Fパウダー；ドデシルベンゼンスルホン酸塩）をそれぞれ塗布液に対し１質量％、球状コロイダルシリカ微粒子（触媒化成工業製、カタロイドＳＩ８０Ｐ；平均粒径８０ｎｍ）水分散液を樹脂固形分に対しシリカとして２質量％添加し、塗布液を調製した（以下、塗布液（Ｃ−３）と略記する）。
実施例１において、塗布液のみを塗布液（Ｃ−３）に変更すること以外は、実施例１と同様の方法で、片面に塗布層を有する二軸延伸ＰＥＴフィルムおよびハードコートフィルムを得た。
【０１１４】
実施例４
ポリウレタン水分散液（Ｂ−４）２５質量部、ジイソプロポキシビス（アセチルアセナト）チタン１３質量部、水１５０質量部およびイソプロピルアルコール１００質量部をそれぞれ混合し、さらにアニオン性界面活性剤（花王株式会社製、ネオペレックス  No6Fパウダー；ドデシルベンゼンスルホン酸塩）をそれぞれ塗布液に対し１質量％、球状コロイダルシリカ微粒子（触媒化成工業製、カタロイドＳＩ８０Ｐ；平均粒径８０ｎｍ）水分散液を樹脂固形分に対しシリカとして２質量％添加し、塗布液を調製した（以下、塗布液（Ｃ−４）と略記する）。
実施例１において、塗布液のみを塗布液（Ｃ−４）に変更すること以外は、実施例１と同様の方法で、片面に塗布層を有する二軸延伸ＰＥＴフィルムおよびハードコートフィルムを得た。
【０１１５】
実施例５
ポリウレタン水分散液（Ｂ−４）３０質量部、ジルコニウムアセテート１５質量部、水１５０質量部およびイソプロピルアルコール１００質量部をそれぞれ混合し、さらにアニオン性界面活性剤（花王株式会社製、ネオペレックス  No6Fパウダー；ドデシルベンゼンスルホン酸塩）をそれぞれ塗布液に対し１質量％、球状コロイダルシリカ微粒子（触媒化成工業製、カタロイドＳＩ８０Ｐ；平均粒径８０ｎｍ）水分散液を樹脂固形分に対しシリカとして２質量％添加し、塗布液を調製した（以下、塗布液（Ｃ−５）と略記する）。
実施例１において、塗布液のみを塗布液（Ｃ−５）に変更すること以外は、実施例１と同様の方法で、片面に塗布層を有する二軸延伸ＰＥＴフィルムおよびハードコートフィルムを得た。
【０１１６】
実施例６
ポリウレタン水分散液（Ｂ−５）３８質量部、ヒドロキシビス（ラクタト）チタンの４４質量％溶液（松本製薬（株）製、ＴＣ３１０）２２質量部、水１５０質量部およびイソプロピルアルコール１００質量部をそれぞれ混合し、さらにアニオン系界面活性剤（花王株式会社製、ネオペレックス  No6Fパウダー；ドデシルベンゼンスルホン酸塩）をそれぞれ塗布液に対し１質量％、球状コロイダルシリカ微粒子（触媒化成工業製、カタロイドＳＩ８０Ｐ；平均粒径８０ｎｍ）水分散液を樹脂固形分に対しシリカとして２質量％添加し、塗布液を調製した（以下、塗布液（Ｃ−６）と略記する）。
実施例１において、塗布液のみを塗布液（Ｃ−６）に変更すること以外は、実施例１と同様の方法で、片面に塗布層を有する二軸延伸ＰＥＴフィルムおよびハードコートフィルムを得た。
【０１１７】
実施例７
ポリウレタン水分散液（Ｂ−６）３０質量部、ヒドロキシビス（ラクタト）チタンの４４質量％溶液（松本製薬（株）製、ＴＣ３１０）２９質量部、水１５０質量部およびイソプロピルアルコール１００質量部をそれぞれ混合し、さらにアニオン性界面活性剤（花王株式会社製、ネオペレックス  No6Fパウダー；ドデシルベンゼンスルホン酸塩）をそれぞれ塗布液に対し１質量％、球状コロイダルシリカ微粒子（触媒化成工業製、カタロイドＳＩ８０Ｐ；平均粒径８０ｎｍ）水分散液を樹脂固形分に対しシリカとして３質量％添加し、塗布液を調製した（以下、塗布液（Ｃ−７）と略記する）。
実施例１において、塗布液のみを塗布液（Ｃ−７）に変更すること以外は、実施例１と同様の方法で、片面に塗布層を有する二軸延伸ＰＥＴフィルムおよびハードコートフィルムを得た。
【０１１８】
比較例１
ポリウレタン水分散液（Ｂ−１）８０質量部、水１５０質量部およびイソプロピルアルコール１００質量部をそれぞれ混合し、さらにアニオン性界面活性剤（花王株式会社製、ネオペレックス  No6Fパウダー；ドデシルベンゼンスルホン酸塩）をそれぞれ塗布液に対し１質量％、球状コロイダルシリカ微粒子（触媒化成工業製、カタロイドＳＩ８０Ｐ；平均粒径８０ｎｍ）水分散液を樹脂固形分に対しシリカとして２質量％添加し、塗布液を調製した（以下、塗布液（Ｃ−８）と略記する）。
実施例１において、塗布液のみを塗布液（Ｃ−８）に変更すること以外は、実施例１と同様の方法で、片面に塗布層を有する二軸延伸ＰＥＴフィルムおよびハードコートフィルムを得た。
【０１１９】
比較例２
ポリウレタン水分散液（Ｂ−１）６０質量部、ブロックイソシアネート基を有する自己架橋型ポリウレタン樹脂（第一工業製薬製、エラストロンＨ−３）１５質量部、エラストロン用触媒（第一工業製薬製、Ｃａｔ６４）１質量部、さらにアニオン性界面活性剤（花王株式会社製、ネオペレックス  No6Fパウダー；ドデシルベンゼンスルホン酸塩）をそれぞれ塗布液に対し１質量％、球状コロイダルシリカ微粒子（触媒化成工業製、カタロイドＳＩ８０Ｐ；平均粒径８０ｎｍ）水分散液を樹脂固形分に対しシリカとして２質量％添加し、塗布液を調製した（以下、塗布液（Ｃ−９）と略記する）。
実施例１において、塗布液のみを塗布液（Ｃ−９）に変更すること以外は、実施例１と同様の方法で、片面に塗布層を有する二軸延伸ＰＥＴフィルムおよびハードコートフィルムを得た。
【０１２０】
比較例３
ヒドロキシビス（ラクタト）チタンの４４質量％溶液（松本製薬（株）製、ＴＣ３１０）４０質量部、水１５０質量部およびイソプロピルアルコール１００質量部をそれぞれ混合し、さらにアニオン性界面活性剤（花王株式会社製、ネオペレックス  No6Fパウダー；ドデシルベンゼンスルホン酸塩）をそれぞれ塗布液に対し１質量％、球状コロイダルシリカ微粒子（触媒化成工業製、カタロイドＳＩ８０Ｐ；平均粒径８０ｎｍ）水分散液を樹脂固形分に対しシリカとして２質量％添加し、塗布液を調製した（以下、塗布液（Ｃ−１０）と略記する）。
実施例１において、塗布液のみを塗布液（Ｃ−１０）に変更すること以外は、実施例１と同様の方法で、片面に塗布層を有する二軸延伸ＰＥＴフィルムおよびハードコートフィルムを得た。
【０１２１】
比較例４
ポリウレタン水分散液（Ｂ−２）３０質量部、ブロックイソシアネート基を有する自己架橋型ポリウレタン樹脂（第一工業製薬製、エラストロンＨ−３）７質量部、エラストロン用触媒（第一工業製薬製、Ｃａｔ６４）０．５質量部、酸化ニオブゾル１０質量％水溶液（多木化学（株）製、ＳＡＭ−０）６５質量部、さらにアニオン性界面活性剤（花王株式会社製、ネオペレックス  No6Fパウダー；ドデシルベンゼンスルホン酸塩）をそれぞれ塗布液に対し１質量％、球状コロイダルシリカ微粒子（触媒化成工業製、カタロイドＳＩ８０Ｐ；平均粒径８０ｎｍ）水分散液を樹脂固形分に対しシリカとして２質量％添加し、塗布液を調製した（以下、塗布液（Ｃ−１１）と略記する）。
実施例１において、塗布液のみを塗布液（Ｃ−１１）に変更すること以外は、実施例１と同様の方法で、片面に塗布層を有する二軸延伸ＰＥＴフィルムおよびハードコートフィルムを得た。
【０１２２】
比較例５
固形分濃度２０質量％のアクリル樹脂エマルジョン（メチルメタクリレート／エチルアクリレート／アクリル酸／Ｎ−メチロールアクリルアミド＝６０／４０／２／４；質量比）８０質量部、ジ−ｎ−ブトキシビス（トリエタノールアミナト）チタン３．２質量部、水１５０質量部およびイソプロピルアルコール１００質量部をそれぞれ混合し、さらにアニオン性界面活性剤（花王株式会社製、ネオペレックス  No6Fパウダー；ドデシルベンゼンスルホン酸塩）をそれぞれ塗布液に対し１質量％、球状コロイダルシリカ微粒子（触媒化成工業製、カタロイドＳＩ８０Ｐ；平均粒径８０ｎｍ）水分散液を樹脂固形分に対しシリカとして２質量％添加し、塗布液を調製した（以下、塗布液（Ｃ−１２）と略記する）。
実施例１において、塗布液のみを塗布液（Ｃ−１２）に変更すること以外は、実施例１と同様の方法で、片面に塗布層を有する二軸延伸ＰＥＴフィルムおよびハードコートフィルムを得た。
【０１２３】
比較例６
固形分濃度２０質量％のアクリル樹脂エマルジョン（メチルメタクリレート／エチルアクリレート／アクリル酸／Ｎ−メチロールアクリルアミド＝２５／７５／４／２：質量比）４８質量部、チタン変性水性樹脂（松本製薬（株）製、オルガチックスＷＳ６８０）６．４質量部、水１５０質量部およびイソプロピルアルコール１００質量部をそれぞれ混合し、さらにアニオン性界面活性剤（花王株式会社製、ネオペレックス  No6Fパウダー；ドデシルベンゼンスルホン酸塩）をそれぞれ塗布液に対し１質量％、球状コロイダルシリカ微粒子（触媒化成工業製、カタロイドＳＩ８０Ｐ；平均粒径８０ｎｍ）水分散液を樹脂固形分に対しシリカとして２質量％添加し、塗布液を調製した（以下、塗布液（Ｃ−１３）と略記する）。
実施例１において、塗布液のみを塗布液（Ｃ−１３）に変更すること以外は、実施例１と同様の方法で、片面に塗布層を有する二軸延伸ＰＥＴフィルムおよびハードコートフィルムを得た。
【０１２４】
比較例７
実施例１において、塗布層（易接着層）を設けなかったこと以外は実施例１と同様にして、未コートの二軸延伸ＰＥＴフィルムを得た。この未コートフィルムの片面に、実施例１と同様の方法でハードコート層を形成させたハードコートフィルムを作成した。
【０１２５】
比較例８
電子顕微鏡で観察した粒子径（幅／長さ）が0.01-0.02μm／0.05-0.1μmである、酸化チタン超微粒子（石原産業製、ＴＴＯ−Ｓ−１）１０質量部に水９０質量部を加え、分散器（AUTO CELL MASTER CM-200）を用いて、５０００ｒｐｍで３０分間分散し、固形分濃度が１０質量％の酸化チタン粒子の水分散液Ａを作成した。
【０１２６】
次いで、ポリウレタン水分散液（Ｂ−４）３０質量部、水１５０質量部およびイソプロピルアルコール１００質量部をそれぞれ混合し、さらにアニオン性界面活性剤（花王株式会社製、ネオペレックス  No6Fパウダー；ドデシルベンゼンスルホン酸塩）を塗布液に対し１質量％添加し、ポリウレタンの水性分散液Ｂを調整した。前記で調整した酸化チタン粒子の水分散液Ａを、ポリウレタンの水性分散液Ｂに対し３０質量部添加し、塗布液を調整した。しかしながら、前記塗布液中で酸化チタン微粒子がゲル状になって沈降したため、基材フィルムへの塗布を止めた。
【０１２７】
塗布層の樹脂組成物の構成を表３に、易接着性ポリエステルフィルム及びハードコートフィルムの特性を表４に示す。
【０１２８】
【表３】
2006206771.tif 000004
【０１２９】
【表４】
2006206771.tif 000005
【産業上の利用可能性】
【０１３０】
本発明の光学用易接着ポリエステルフィルムは、該フィルムの易接着層にハードコート層を積層した際に、外光の写り込み、ぎらつき、虹彩状色彩等を抑制する反射防止性に優れ、かつハードコート層との密着性及び高温高湿下での密着性（耐湿熱性）に優れるため、タッチパネル、液晶ディスプレイ（ＬＣＤ）、テレビやコンピューターのブラウン管（ＣＲＴ）、プラズマディスプレイ（ＰＤＰ）、電界放出ディスプレイ（ＦＥＤ）、表面
電界ディスプレイ（ＳＥＤ）、電子ペーパー、装飾材等の表示画面の前面に装着して、外光の写り込み、ぎらつき、虹彩状色彩等を抑制する反射防止性を付与する反射防止フィルムの基材フィルムとして好適である。さらに、易接着層に被覆される機能層との密着性及び高温高湿下での密着性（耐湿熱性）に優れるため、易接着層に被覆される機能層として、光学用途で使用されるハードコート層のみならず、写真感光層、ジアゾ感光層、マット層、インキ層、接着剤層、熱硬化樹脂層、ＵＶ硬化樹脂層、金属あるいは無機酸化物の蒸着層、等の広範囲な素材を有する用途にも使用可能である。